(57)【特許請求の範囲】
【請求項１】
導電性基体上に、少なくとも電荷発生剤、ホール輸送剤及び電子輸送剤を含有するバインダー樹脂からなる感光層を備え、前記バインダー樹脂が、一般式［１］で示される繰返し構造単位と一般式［２］で示される繰返し構造単位と一般式［７］で示される繰返し構造単位の共重合ポリカーボネート樹脂を含有し、且つ、前記電子輸送剤が、一般式［３］、［４］、［５］または［６］で示される化合物を少なくとも１種以上含有することを特徴とする単層型電子写真感光体。
一般式［１］；
【化１】
0003616560.tif 000027
（一般式［１］中、Ｒ10、Ｒ11は水素原子を示す。）
一般式［２］；
【化２】
0003616560.tif 000028
（一般式［２］中、Ｘ20、Ｘ21、Ｘ22は、同一または異なって−（ＣＨ2）n−で、ｎは１〜６の整数を示し、Ｒ20、Ｒ21、Ｒ22、Ｒ23は、同一または異なって、水素原子またはメチル基を示し、ｍは０〜２００の数値を示す。）
一般式［７］；
【化７】
0003616560.tif 000029
（一般式［７］中、Ｒ70、Ｒ71は、同一または異なって、水素原子またはメチル基を示す。）
一般式［３］；
【化３】
0003616560.tif 000030
（一般式［３］中、Ｒ30、Ｒ31は、同一または異なって置換基を有してもよいアルキル基を示す。）
一般式［４］；
【化４】
0003616560.tif 000031
（一般式［４］中、Ｒ40、Ｒ41は、同一または異なって置換基を有してもよい１価の炭化水素基を示す。）
一般式［５］；
【化５】
0003616560.tif 000032
（一般式［５］中、Ｒ50はハロゲン原子、置換基を有してもよいアルキル基またはアリール基を示し、Ｒ51は置換基を有してもよいアルキル基またはアリール基、または基：−Ｏ−Ｒ51aを示す。
Ｒ51aは置換基を有してもよいアルキル基またはアリール基を示す。）
一般式［６］；
【化６】
0003616560.tif 000033
（一般式［６］中、Ｒ60、Ｒ61、Ｒ62、Ｒ63は、同一または異なって置換基を有してもよいアルキル基を示す。）
【請求項２】
前記バインダー樹脂総量に対して、一般式［１］で示される繰返し構造単位を１０〜５０ｍｏｌ％含有し、一般式［２］で示される繰返し構造単位を０．０５〜１０ｍｏｌ％含有することを特徴とする請求項１記載の単層型電子写真感光体。
【請求項３】
前記電荷発生剤が、フタロシアニン系顔料を含有することを特徴とする請求項１記載の単層型電子写真感光体。
【請求項４】
未転写トナーをブレードクリーニング手段により回収する画像形成装置に使用されることを特徴とする請求項１記載の単層型電子写真感光体。
【発明の詳細な説明】
【０００１】
【発明の属する技術分野】
本発明は、静電式複写機、ファクシミリ、レーザービームプリンタ等の画像形成装置に使用される単層型電子写真感光体に関する。より詳細には、ブレードクリーニング手段を有する画像形成装置に使用してもブレード鳴きの発生が無く、感光層の摩耗量が少なく耐久性に優れ、感度の良好な単層型電子写真感光体に関する。
【０００２】
【従来の技術】
上記の画像形成装置においては、当該装置に用いられる光源の波長領域に感度を有する種々の感光体が使用されている。その一つはセレンのような無機材料を感光層に用いた無機感光体であり、他は有機材料を感光層に用いた有機感光体（ＯＰＣ）である。これらのうち、有機感光体は無機感光体に比べて製造が容易であるとともに、電荷輸送剤、電荷発生剤、バインダー樹脂等の感光体材料の選択肢が多様で、機能設計の自由度が高いことから、近年、広範な研究が進められている。
【０００３】
有機感光体には、電荷発生剤を含有する電荷発生層と電荷輸送剤を含有する電荷輸送層との積層構造からなる、いわゆる積層型感光体と、電荷発生剤と電荷輸送剤とを単一の感光層中に分散させた、いわゆる単層型感光体とがある。これらのうち、広い市場規模を占めているのは積層型感光体である。
【０００４】
しかしながら、単層型感光体は、層構成が簡単で生産性に優れている、感光層の皮膜欠陥が発生するのを抑制できる、層間の界面が少ないので光学的特性を向上できる、電荷輸送剤として電子輸送剤とホール輸送剤とを併用することにより、一つの感光体を正帯電型、負帯電型の両方に使用できる、といった利点を有するため、積層型感光体以上に脚光を浴びつつある。
【０００５】
一方、電子写真感光体は、その像形成プロセスにおいて帯電、露光、現像、転写、クリーニング、除電の繰り返し工程の中で使用される。帯電露光により形成された静電潜像は、微粒子状の粉体であるトナーにより現像される。更に現像されたトナーは転写プロセスにおいて紙などの転写材に転写されるが１００％のトナーが転写されるのではなく、一部が感光体上に残存する。この残存するトナーを除去しないと繰り返しプロセスにおいて汚れなどのない高品位な画像は得られない。そのため、残存トナーのクリーニングが必要となる。
【０００６】
クリーニングプロセスとしては、ファーブラシ、磁気ブラシ、ブレード等を用いたものが代表的であるが、クリーニング精度、装置構成の合理化などの点から、ブレード状樹脂板が直接感光体に接することによりクリーニングを行うブレードクリーニングが選択されるのが一般的である。
【０００７】
【発明が解決しようとする課題】
上記のように、ブレードクリーニングは、感光体表面にブレード状樹脂板が接することにより、感光体表面の残存トナーを除去する。ブレードクリーニングは、精度が高い一方で、感光体への機械的負荷を上昇させ、その結果、感光層の摩耗量が増加し、表面電位の低下、感度の悪化等の問題が発生し、高品位な画像を得ることが困難となる。
【０００８】
そこで、ブレードが感光体表面を圧接する力（ブレード線圧）を小さくすることにより、感光層の摩耗量を少なくすることが可能であるが、残存トナーがブレードと感光体表面の間の微小な隙間を押圧された状態で潜り抜け、感光体表面に、トナー粒子が潰れた状態で強固に融着し、ブレードにより除去されない、いわゆる『ダッシュマーク』または『トナーフィルミング』という現象が発生して、当該トナー融着部分の感光体表面電位が大きく低下し、また光が遮断されるため光減衰が起こらず、画像不具合の原因となることが知られている。
【０００９】
また、前記ダッシュマークやトナーフィルミングを防止するために、ブレード線圧を逆に大きくし過ぎると、ブレードが感光体表面を摺擦する時に共鳴音が発生し、いわゆる『ブレード鳴き』という現象が生じることがある。また、前述のように、感光体表面への機械的負荷が上昇し、感光層の摩耗量が増加することにより、電気特性が悪化し、高品位な画像を得ることが困難となる。
【００１０】
本発明の目的は、ブレードクリーニングを有する画像形成装置に使用しても、『ブレード鳴き』や、『ダッシュマーク』または『トナーフィルミング』の発生が無く、感光層の耐摩耗性に優れ、且つ、感度の良好な単層型電子写真感光体を提供することである。
【００１１】
【課題を解決するための手段】
本発明者らは、鋭意研究の結果、導電性基体上に、少なくとも電荷発生剤、ホール輸送剤及び電子輸送剤を含有するバインダー樹脂からなる感光層を備え、前記バインダー樹脂が、一般式［１］で示される繰返し構造単位と一般式［２］で示される繰返し構造単位と一般式［７］で示される繰返し構造単位のポリカーボネート樹脂を含有し、且つ、前記電子輸送剤が、一般式［３］、［４］、［５］または［６］で示される化合物を少なくとも１種以上含有することを特徴とする単層型電子写真感光体が、ブレードクリーニングを有する画像形成装置に使用しても、ブレード鳴きや、ダッシュマークまたはトナーフィルミングの発生が無く、感光層の耐摩耗性に優れ、且つ、感度が良好であることを見出した。
【００１２】
一般式［１］；
【化８】
0003616560.tif 000002
（一般式［１］中、Ｒ10、Ｒ11は水素原子を示す。）
【００１３】
【化９】
0003616560.tif 000003
（一般式［２］中、Ｘ20、Ｘ21、Ｘ22は、同一または異なって−（ＣＨ2）n−で、ｎは１〜６の整数を示し、Ｒ20、Ｒ21、Ｒ22、Ｒ23は、同一または異なって、水素原子またはメチル基を示し、ｍは０〜２００の数値を示す。）
一般式［７］；
【化１４】
0003616560.tif 000004
（一般式［７］中、Ｒ70、Ｒ71は、同一または異なって、水素原子またはメチル基を示す。）
【００１４】
一般式［３］；
【化１０】
0003616560.tif 000005
（一般式［３］中、Ｒ３０、Ｒ３１は、同一または異なって置換基を有してもよいアルキル基を示す。）
【００１５】
一般式［４］；
【化１１】
0003616560.tif 000006
（一般式［４］中、Ｒ４０、Ｒ４１は、同一または異なって置換基を有してもよい１価の炭化水素基を示す。）
【００１６】
一般式［５］；
【化１２】
0003616560.tif 000007
（一般式［５］中、Ｒ５０はハロゲン原子、置換基を有してもよいアルキル基またはアリール基を示し、Ｒ５１は置換基を有してもよいアルキル基またはアリール基、または基：−Ｏ−Ｒ５１ａを示す。Ｒ５１ａは置換基を有してもよいアルキル基またはアリール基を示す。）
【００１７】
一般式［６］；
【化１３】
0003616560.tif 000008
（一般式［６］中、Ｒ６０、Ｒ６１、Ｒ６２、Ｒ６３は、同一または異なって置換基を有してもよいアルキル基を示す。）
【００１８】
【本発明の作用】
本発明の単層型電子写真感光体に使用されるバインダー樹脂は、一般式［１］で示される繰返し構造単位と一般式［２］で示される繰返し構造単位よりなるポリカーボネート樹脂を含有することを特徴とする。
【００１９】
一般式［１］で示される繰返し構造単位は、分子の剛直性が高く感光層の耐摩耗性向上に極めて有効であり、また、一般式［２］で示される繰返し構造単位は、主鎖にシロキサン結合を有するため、感光層の耐摩耗性向上に有効であるとともに、特に感光層表面の潤滑性向上に極めて効果的で、特に、感光層表面に対するクリーニングブレードの摩擦係数を低減させる作用を示し、また感光層の表面エネルギーを低下させるためトナーの付着も起こり難い。すなわち、一般式［１］、［２］で示される繰返し構造単位を有するポリカーボネート樹脂を含有すると、ブレードクリーニングを有する画像形成装置に使用しても、ブレード鳴きの発生が無く、また感光層表面へのトナーの付着も起こり難く、且つ、感光層の耐摩耗性も良好となる。
【００２０】
また、一般式［１］、［２］で示される繰返し構造単位を有するポリカーボネート樹脂を使用すると、上記のように感光層表面へのトナーの付着が起こり難いため、ダッシュマークやトナーフィルミングの発生も少なく、ブレード線圧を必要以上に高める必要が無いため、画像形成システム条件からもドラム鳴きや感光層削れを少なくすることも可能である。
【００２１】
一方、本発明の単層型電子写真感光体に使用される電子輸送剤は、一般式［３］、［４］、［５］または［６］で示される化合物を１種以上含有することを特徴とする。
【００２２】
前記電子輸送剤は、本発明の単層型電子写真感光体に使用されるバインダー樹脂との相溶性が極めて良好で、感光体の感度、帯電といった電気特性、及び耐摩耗性向上に有効で、特に感光体の感度が極めて良好となる。
【００２３】
上記のように、電子輸送剤とバインダー樹脂との相溶性が、電気特性、及び耐摩耗性に大きな影響を及ぼす理由として以下のように推測される。
【００２４】
電子輸送剤は通常、バインダー樹脂中に均一溶解し分子分散している。しかし、相溶性が悪いと前記分子が凝集して電荷の授受の効率が悪くなり感度が著しく悪くなると考えられる。また、前記電子輸送剤分子が凝集すると、感光層中で可塑剤的な作用が顕著となり、耐摩耗性が悪化すると考えられる。
【００２５】
特に、本発明の単層型電子写真感光体においては、電荷輸送剤として、ホール輸送剤と電子輸送剤を共に含有するため、バインダー樹脂に対する電荷輸送剤総量の含有比が大きくなる。例えば、含有比が大きい場合で、バインダー樹脂重量に対して、電荷輸送剤総量が２００〜５００ｗｔ％になる場合がある。更には、電荷発生剤も電荷輸送剤と同一感光層中に粒子分散して存在しているため、単層型感光体は、積層型感光体に比較して、バインダー樹脂中に分散または溶解している材料が多く、特に、電荷輸送剤とバインダー樹脂との相溶性が、感光体電気特性、耐摩耗性に及ぼす影響は非常に大きくなる。
【００２６】
すなわち、一般式［１］、［２］で示される繰返し構造単位を有するポリカーボネート樹脂を含有したバインダー樹脂中に、電子輸送剤として一般式［３］、［４］、［５］または［６］で示される化合物を１種以上含有させた単層型感光体が、ブレードクリーニングを有する画像形成装置に使用しても、ブレード鳴きや、ダッシュマークまたはトナーフィルミングの発生が無く、感光層の耐摩耗性に優れ、且つ、感度も良好である。
【００２７】
【発明の実施形態】
以下、本発明の単層型電子写真感光体の構成材料について詳細に説明する。
【００２８】
［バインダー樹脂］本発明の単層型電子写真感光体に使用されるバインダー樹脂は、一般式［１］で示される繰返し構造単位と一般式［２］で示される繰返し構造単位と一般式［７］で示される繰返し構造単位よりなるポリカーボネート樹脂を含有する。すなわち、本発明の単層型電子写真感光体に使用されるバインダー樹脂は、少なくとも一般式［１］で示される繰返し構造単位と一般式［２］で示される繰返し構造単位と一般式［７］で示される繰返し構造単位よりなるポリカーボネート樹脂を含有すればよく、他に、従来から感光層に使用されている種々の樹脂を使用することができる。
【００２９】
例えば、ビスフェノールＺ型、ビスフェノールＺＣ型、ビスフェノールＣ型、ビスフェノールＡ型等のポリカーボネート樹脂、ポリエステル樹脂、ポリアリレート樹脂を始め、スチレン−ブタジエン共重合体、スチレン−アクリロニトリル共重合体、スチレン−マレイン酸共重合体、アクリル共重合体、スチレン−アクリル酸共重合体、ポリエチレン、エチレン−酢酸ビニル共重合体、塩素化ポリエチレン、ポリ塩化ビニル、ポリプロピレン、アイオノマー、塩化ビニル−酢酸ビニル共重合体、アルキド樹脂、ポリアミド、ポリウレタン、ポリスルホン、ジアリルフタレート樹脂、ケトン樹脂、ポリビニルブチラール樹脂、ポリエーテル樹脂等の熱可塑性樹脂、シリコーン樹脂、エポキシ樹脂、フェノール樹脂、尿素樹脂、メラミン樹脂、その他架橋性の熱硬化性樹脂、エポキシアクリレート、ウレタン−アクリレート等の光硬化型樹脂等の樹脂が使用可能である。
【００３０】
上記のバインダー樹脂は、単独または２種以上をブレンドまたは共重合して使用できるが、特に、前記バインダー樹脂が、一般式［１］で示される繰返し構造単位と一般式［２］で示される繰返し構造単位と一般式［７］で示される繰返し構造単位の共重合ポリカーボネート樹脂である場合に、感光層の表面潤滑性向上や耐摩耗性向上に非常に有効であるとともに、感光体の感度、帯電といった電気特性にも優れている。これは、一般式［１］、一般式［２］で示される繰返し構造単位のポリカーボネート樹脂は、感光層の耐摩耗性または表面潤滑性向上に有効であるが、共に電荷輸送剤との相溶性が悪い。これに対して、一般式［７］で示される繰返し構造単位のポリカーボネート樹脂は電荷輸送剤との相溶性が極めて良好であるため、感度等の電気特性が向上する。
【００３１】
一般式［７］；
【化１４】
0003616560.tif 000009
（一般式［７］中、Ｒ70、Ｒ71は、同一または異なって、水素原子またはメチル基を示す。）
【００３２】
また、バインダー樹脂総量に対して、一般式［１］で示される繰返し構造単位を１０〜５０ｍｏｌ％含有し、一般式［２］で示される繰返し構造単位を０．０５〜１０ｍｏｌ％含有することが好ましい。
【００３３】
一般式［１］で示される繰返し構造単位の含有量が５０ｍｏｌ％より多くなると、感光層の耐摩耗性は向上するが、前記のように電荷輸送剤との相溶性が低下する。また、一般式［２］で示される繰返し構造単位の含有量が１０ｍｏｌ％より多くなると、感光層表面の潤滑性は向上するが、同様に電荷輸送剤との相溶性が低下して感光体の感度が悪くなる傾向がある。
【００３４】
本発明の単層型電子写真感光体に使用されるバインダー樹脂の重量平均分子量は１０，０００〜４００，０００、更には３０，０００〜２００，０００が好ましい。
【００３５】
［電荷発生剤］本発明の電子写真感光体に使用される電荷発生剤としては、例えば、無金属フタロシアニン（ＰＣＨ２）、オキソチタニルフタロシアニン（ＰｃＴｉＯ）等のフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電材料等の、従来公知の電荷発生剤が挙げられる。
【００３６】
上記例示の電荷発生剤は、所望の領域に吸収波長を有するように、単独または２種以上をブレンドして使用できる。
【００３７】
上記例示の電荷発生剤のうち、特に半導体レーザー等の光源を使用したレーザービームプリンタやファクシミリ等のデジタル光学系の画像形成装置には、７００ｎｍ以上の波長領域に感度を有する感光体が必要となるため、例えば無金属フタロシアニン（ＰＣＨ２）、オキソチタニルフタロシアニン（ＰｃＴｉＯ）等のフタロシニン系顔料が好適に使用される。なお、上記フタロシアニン系顔料の結晶型については特に限定されず、種々のものを使用できる。
【００３８】
［電荷輸送剤］本発明の単層型電子写真感光体においては、感光層中に電子輸送剤とホール輸送剤を混合して含有させることを特徴とする。
【００３９】
＜電子輸送剤＞本発明の単層型電子写真感光体に使用される電子輸送剤として、一般式［３］、［４］、［５］または［６］で示される化合物を１種以上含有すれば、他の電子輸送剤とブレンドして使用することができる。
【００４０】
前記、他の電子輸送剤としては、ジフェノキノン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の、電子受容性を有する種々の化合物が挙げられる。
【００４１】
＜ホール輸送剤＞本発明の単層型電子写真感光体に使用可能なホール輸送剤としては、例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物や、縮合多環式化合物が挙げられる。
【００４２】
本発明において、ホール輸送剤は１種のみを使用するほか、２種以上をブレンドして使用してもよい。
【００４３】
本発明の単層型電子写真感光体の感光層膜厚は５〜１００μｍ、更には１０〜５０μｍ程度が好ましい。電荷発生剤は全バインダー樹脂重量に対して０．１〜５０ｗｔ％、更には０．５〜３０ｗｔ％含有させることが好ましい。電子輸送剤は全バインダー樹脂重量に対して１〜１００ｗｔ％、更には５〜８０ｗｔ％含有させることが好ましい。ホール輸送剤は全バインダー樹脂重量に対して５〜５００ｗｔ％、更には２５〜２００ｗｔ％含有させることが好ましい。
【００４４】
本発明の単層型電子写真感光体においては、前述のように電子輸送剤とホール輸送剤とを混合して使用する。電子輸送剤とホール輸送剤との総量は、全バインダー樹脂に対して２０〜５００ｗｔ％、更には３０〜２００ｗｔ％含有させることが好ましい。
【００４５】
感光層には、前述の各成分のほかに、電子写真特性に悪影響を与えない範囲で、従来公知の種々の添加剤、例えば、酸化防止剤、ラジカル補足剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光層の感度を向上させるために、例えば、テルフェニル、ハロナフトキノン類、アセナフチレン等の公知の増感剤を電荷発生剤と併用してもよい。
【００４６】
支持体と感光層との間には、感光体の特性を阻害しない範囲でバリア層が形成されていてもよい。
【００４７】
感光層が形成される支持体としては、導電性を有する種々の材料を使用することができ、例えば、鉄、アルミニウム、銅、スズ、白金、銀、バナジウム、モリブデン、クロム、カドミウム、チタン、ニッケル、パラジウム、インジウム、ステンレス鋼、真鍮等の金属単体や、上記金属が蒸着またはラミネートされたプラスチック材料、ヨウ化アルミニウム、酸化スズ、酸化インジウム等で被覆されたガラス等があげられる。
【００４８】
支持体の形状は、使用する画像形成装置の構造に合わせて、シート状、ドラム状等のいずれであってもよく、支持体自体が導電性を有するか、あるいは支持体の表面が導電性を有していればよい。また、支持体は使用に際して十分な機械的強度を有するものが好ましい。
【００４９】
感光層を塗布の方法により形成する場合には、前記例示の電荷発生剤、電荷輸送剤、バインダー樹脂等を適当な溶剤とともに、公知の方法、例えば、ロールミル、ボールミル、アトライタ、ペイントシエーカー、超音波分散機等を用いて分散混合して分散液を調整し、これを公知の手段により塗布して乾燥させればよい。
【００５０】
上記分散液を作製するための溶剤としては、種々の有機溶剤が使用可能であり、例えば、メタノール、エタノール、イソプロパノール、ブタノール等のアルコール類、ｎ−ヘキサン、オクタン、シクロヘキサン等の脂肪族系炭化水素、ベンゼン、トルエン、キシレン等の芳香族系炭化水素、ジクロロメタン、ジクロロエタン、クロロホルム、四塩化炭素、クロロベンゼン等のハロゲン化炭化水素、ジメチルエーテル、ジエチルエーテル、テトラヒドロフラン、エチレングリコールジメチルエーテル、ジエチレングリコールジメチルエーテル等のエーテル類、アセトン、メチルエチルケトン、シクロヘキサノン等のケトン類、酢酸エチル、酢酸メチル等のエステル類、ジメチルホルムアルデヒド、ジメチルホルムアミド、ジメチルスルホキシド等があげられる。これらの溶剤は単独で、または２種以上混合して用いられる。
【００５１】
さらに、電荷発生剤、電荷輸送剤等の分散性、感光層表面の平滑性を良くするために、界面活性剤、レベリング剤等を使用してもよい。
【００５２】
【発明の実施形態】
以下、実施例および比較例をあげて本発明を説明する。なお、以下の実施形態は本発明を具体化した一例であって、本発明の技術的範囲を限定するものではない。
【００５３】
［実施例１〜８］電荷発生剤としてＸ型無金属フタロシアニン（ＰｃＨ２）１．５重量部、ホール輸送剤（ＨＴＭ−１）５０重量部、電子輸送剤として一般式［３］、［４］、［５］、［６］で示される化合物（ＥＴＭ−１〜−８）から選択された１種（４０重量部）、バインダー樹脂として重量平均分子量１２０，０００の、一般式［１］で示される繰返し構造単位と、一般式［２］で示される繰返し構造単位と、ビスフェノールＺ型ポリカーボネートとの共重合ポリカーボネート樹脂（Ｒｅｓｉｎ−１、モル共重合比２０．０ｍｏｌ％：０．１ｍｏｌ％：７９．９ｍｏｌ％）１１０重量部を、テトラヒドロフラン７００重量部とともにボールミル中で２４時間分散あるいは溶解させ、単層型感光層用塗布液を調合した。そして、この塗布液を、支持体としてのアルミニウム素管上にディップコート法にて塗布し、１１０℃、３０分間の熱風乾燥を行い、膜厚２８．５μｍの単一感光層を有する単層型感光体を作製した。
【００５４】
［実施例９〜１２］バインダー樹脂として重量平均分子量１２０，０００の、一般式［１］で示される繰返し構造単位と、一般式［２］で示される繰返し構造単位と、ビスフェノールＺ型ポリカーボネートとの共重合ポリカーボネート樹脂（Ｒｅｓｉｎ−２、モル共重合比２０．０ｍｏｌ％：０．１ｍｏｌ％：７９．９ｍｏｌ％）を使用した以外は、実施例１〜８と同様にして単層型感光体を作製した。
【００５５】
［比較例１〜４］バインダー樹脂として、重量平均分子量１２０，０００の、一般式［１］で示される繰返し構造単位とビスフェノールＺ型ポリカーボネートとの共重合ポリカーボネート樹脂（Ｒｅｓｉｎ−３、モル共重合比３０ｍｏｌ％：７０ｍｏｌ％）を使用した以外は、実施例１〜８と同様にして単層型感光体を作製した。
【００５６】
［比較例５〜８］バインダー樹脂として、重量平均分子量１２０，０００のビスフェノールＺ型ポリカーボネート樹脂（Ｒｅｓｉｎ−４）を使用した以外は、実施例１〜８と同様にして単層型感光体を作製した。
【００５７】
［比較例９、１０］電子輸送剤として、ＥＴＭ−９、−１０を使用した以外は、実施例１〜８と同様にして単層型感光体を作製した。
【００５８】
［ＨＴＭ−１］
【化１５】
0003616560.tif 000010
【００５９】
［ＥＴＭ−１］
【化１６】
0003616560.tif 000011
【００６０】
［ＥＴＭ−２］
【化１７】
0003616560.tif 000012
【００６１】
［ＥＴＭ−３］
【化１８】
0003616560.tif 000013
【００６２】
［ＥＴＭ−４］
【化１９】
0003616560.tif 000014
【００６３】
［ＥＴＭ−５］
【化２０】
0003616560.tif 000015
【００６４】
［ＥＴＭ−６］
【化２１】
0003616560.tif 000016
【００６５】
［ＥＴＭ−７］
【化２２】
0003616560.tif 000017
【００６６】
［ＥＴＭ−８］
【化２３】
0003616560.tif 000018
【００６７】
［ＥＴＭ−９］
【化２４】
0003616560.tif 000019
【００６８】
［ＥＴＭ−１０］
【化２５】
0003616560.tif 000020
【００６９】
［Ｒｅｓｉｎ−１］
【化２６】
0003616560.tif 000021
【００７０】
［Ｒｅｓｉｎ−２］
【化２７】
0003616560.tif 000022
【００７１】
［Ｒｅｓｉｎ−３］
【化２８】
0003616560.tif 000023
【００７２】
［Ｒｅｓｉｎ−４］
【化２９】
0003616560.tif 000024
【００７３】
上記各実施例、比較例の感光体について、耐摩耗性及びドラム鳴きの評価を下記の促進試験により実施した。
【００７４】
［耐摩耗性評価促進試験］上記各実施例、比較例の単層型感光体を、ブレードクリーニング手段を有する複写機（京セラミタ株式会社製「Ｃｒｅａｇｅ８３３１」）に搭載し、画像形成を行わず（トナー現像無し、通紙無し）、感光体ドラムにクリーニングブレードを圧接した状態（ブレード線圧設定値：２．２ｇ／ｍｍ２）で、７８時間連続回転させた。そして、試験前後の感光層の膜厚を測定し、膜厚変化量を算出した。膜厚変化量が小さいほど耐摩耗性が良好であることを示す。膜厚変化量については３．０μｍ以下を可、３．０μｍより大きい場合を不可とした。
【００７５】
［ドラム鳴き評価促進試験］上記耐摩耗性評価試験において、ブレード線圧を７．５ｇ／ｍｍ２に高めて設定し、感光体ドラムにクリーニングブレードを圧接した状態で９時間の連続回転を同様にして実施し、ドラム鳴きの発生の有無を調査した。
【００７６】
［トナーフィルミング、ダッシュマーク評価促進試験］
上記耐摩耗性評価試験において、トナー現像を実施し、ブレード線圧を４．５ｇ／ｍｍ２に高めて設定し、感光体ドラムにクリーニングブレードを圧接した状態で２４時間の連続回転を同様にして実施し、感光層表面を目視にて観察し、ドラム周方向の筋状のトナー融着（トナーフィルミングまたはダッシュマーク）の発生の有無を調査した。
【００７７】
［感度評価試験］ＧＥＮＴＥＣ社製のドラム感度試験機を用いて、印写試験前の各実施例、比較例の感光体表面に印加電圧を加えて、その表面を＋７００Ｖに帯電させた。そして、露光光源であるハロゲンランプの白色光からバンドパスフィルタを用いて取り出した波長７８０ｎｍの単色光（半値幅２０ｎｍ、１．０μＪ／ｃｍ２）を露光し、露光開始から０．５秒経過した時点での表面電位を残留電位（ＶＬ）として測定した。ＶＬが低いほど、感光体は高感度である。ＶＬが１２０Ｖ以下の場合を可、１２０Ｖより大きい場合を不可とした。
【００７８】
表１、２に上記評価試験結果を示した。
【００７９】
【表１】
0003616560.tif 000025
【００８０】
【表２】
0003616560.tif 000026
【００８１】
表１より、バインダー樹脂が、一般式［１］で示される繰返し構造単位と一般式［２］で示される繰返し構造単位と一般式［３］で示される繰返し構造単位よりなるポリカーボネート樹脂（Ｒｅｓｉｎ−１、−２）を含有する電子写真感光体が、感光層摩耗量が３．０μｍ以下となり、ドラム鳴き、トナーフィルミングまたはダッシュマークの発生も無く、感度も良好であった（ＶＬが１２０Ｖ以下）。
【００８２】
しかし、バインダー樹脂が、感光層表面の潤滑性向上に効果のある一般式［２］で示される繰返し構造単位を含有しない場合（Ｒｅｓｉｎ−３）は、感光層摩耗量は３．０μｍ以下であったが、ドラム鳴き及びトナーフィルミングが発生した。
【００８３】
また、バインダー樹脂が、一般式［１］、［２］で示される繰返し構造単位を両方とも含有しない場合（Ｒｅｓｉｎ−４）は、感光層摩耗量が３．０μｍ以上となり、ドラム鳴き及びトナーフィルミングも発生した。
【００８４】
表２より、一般式［３］〜［６］で示されない電子輸送剤（ＥＴＭ−９、−１０）を使用した場合、ＶＬが１２０Ｖより大きくなり感度が悪化した。これは、ＥＴＭ−９、−１０とＲｅｓｉｎ−１との相溶性が極めて悪いためと考えられる。
【００８５】
【発明の効果】
導電性基体上に、少なくとも電荷発生剤と電荷輸送剤とを含有するバインダー樹脂からなる感光層を備え、前記バインダー樹脂が、一般式［１］で示される繰返し構造単位と一般式［２］で示される繰返し構造単位と一般式［７］で示される繰返し構造単位よりなるポリカーボネート樹脂を含有し、且つ、前記電子輸送剤が、一般式［３］、［４］、［５］または［６］で示される化合物を１種以上含有することを特徴とする単層型電子写真感光体が、感光層摩耗量が少なく、ドラム鳴きやトナーフィルミング、ダッシュマークの発生も無く、感度も良好である。